СПОСОБ ПОЛУЧЕНИЯ КОМПОЗИЦИОННЫХ ПРОФИЛИРОВАННЫХ ЭЛЕМЕНТОВ

1. Способ получения композиционных профилированных элементов, включающих по меньшей мере две металлические оболочки, которые соединены поперечными перемычками из термопластичного материала, и сердцевину из жесткого пенополиуретана, включающий в себя введение исходных компонентов этого жесткого пенополиуретана в полое пространство, образованное металлическими оболочками, причем образуется жесткий пенополиуретан, а вслед за этим лакирование наружной поверхности этого композиционного профилированного элемента с помощью порошкового лака или лака горячей сушки, причем жесткий пенополиуретан получается в результате взаимодействия следующих компонентов:
A) по меньшей мере одного полиизоцианата,
B) по меньшей мере одного многофункционального соединения, реакционноспособного по отношению к изоцианатам,
C) одного или нескольких вспенивающих агентов, включающих в себя по меньшей мере муравьиную кислоту,
D) при необходимости одного или нескольких огнезащитных средств,
E) при необходимости одного или нескольких катализаторов, и
F) при необходимости других вспомогательных средств или добавок,
причем эти исходные компоненты жесткого пенополиуретана не содержат никаких неорганических наполнителей.
2. Способ по п. 1, причем компонент С) представляет собой водный раствор муравьиной кислоты.
3. Способ по п. 2, причем компонент С) представляет собой раствор от 70 до 95% масс. муравьиной кислоты в воде.
4. Способ по п. 2, причем количество муравьиной кислоты, в пересчете на общую массу компонентов от В) до F), составляет от 2 до 6% масс.
5. Способ по п. 1, причем компонент В) включает в себя исключительно соединения, которые получаются в результате алкоксилирования стартового вещества исключительно с помощью пропиленоксида.
6. Способ по п. 1, причем компонент В) включает в себя по меньшей мере один простой полиэфирполиол с гидроксильным числом от 200 до 400 мг КОН/г и функциональностью от 2 до 3.
7. Способ по п. 1, причем компонент В) включает в себя по меньшей мере один простой полиэфирполиол с гидроксильным числом от 300 до 600 мг КОН/г и функциональностью от 4 до 8.
8. Способ по п. 1, причем среднемассовая функциональность компонента В) составляет от 2,4 до 5.
9. Способ по п. 1, причем лакирование проводится при температуре от 100°С до 250°С.
10. Способ по одному из пп. 1-9, причем жесткий пенополиуретан получается в результате взаимодействия следующих компонентов:
A) по меньшей мере одного полиизоцианата,
B) по меньшей мере одного многофункционального соединения, реакционноспособного по отношению к изоцианатам,
C) одного или нескольких вспенивающих агентов, включающих в себя по меньшей мере муравьиную кислоту,
D) одного или нескольких огнезащитных средств,
E) одного или нескольких катализаторов, и
F) при необходимости других вспомогательных средств или добавок.
11. Композиционный профилированный элемент, получаемый по одному из пп. 1-10.
12. Применение композиционного профилированного элемента по п. 11 в качестве оконных рам или дверных коробок.